(57)【要約】【課題】液の吸収速度が速く、スポット吸収性に優れ、液戻り量も少ない吸収性物品を提供すること。【解決手段】本発明の吸収性物品１は、合成繊維を５０重量％超含有し且つ糖アルキルエーテル及び糖脂肪酸エステルからなる群から選択される一又は二種以上の界面活性剤で処理した合成繊維を含有する繊維層５を含み、該繊維層中の繊維１００重量部に対する前記界面活性剤の使用量が０．５重量部超１２重量部以下である。繊維層５は、例えば表面シート２と吸収体４との間に配された中間層として存在する。【選択図】図１
2008237569.tif 000002
【特許請求の範囲】
【請求項１】
合成繊維を５０重量％超含有し且つ糖アルキルエーテル及び糖脂肪酸エステルからなる群から選択される一又は二種以上の界面活性剤で処理した合成繊維を含有する繊維層を含み、
前記繊維層中の繊維１００重量部に対する前記界面活性剤の使用量が０．５重量部超１２重量部以下である吸収性物品。
【請求項２】
前記界面活性剤のＨＬＢが９〜２０である請求項１記載の吸収性物品。
【請求項３】
肌当接面を形成する液透過性の表面シート、吸収体、及び該表面シートと該吸収体との間に配された中間層を具備し、該中間層として、前記繊維層を含んでいる請求項１又は２記載の吸収性物品。
【請求項４】
前記吸収体は、高吸水性ポリマーを含んでいる請求項３記載の吸収性物品。
【請求項５】
前記繊維層の平面方向に、前記界面活性剤が塗布された領域と前記界面活性剤が塗布されていない領域とが混在している、請求項１〜４の何れかに記載の吸収性物品。
【発明の詳細な説明】
【技術分野】
【０００１】
本発明は、吸収性物品に関する。
【背景技術】
【０００２】
生理用ナプキン等の吸収性物品においては、肌当接面から吸収体に吸収させた経血等が、加圧等により肌当接面に逆戻りして、べたつくことがある。
べたつきを低減する方法としては、肌当接面を形成する表面シートに凹凸を設けて、肌との接触面積を低減したり、表面シートに嵩高な不織布を用いたりすることが行われている。
また、吸収性物品においては、吸収体の吸収性能を向上させるべく、吸収体に用いる高吸水性ポリマーの改良や、高吸水性ポリマーの吸収体内での保持態様や吸収体の立体構造等の改変等に関する研究も行われている。
しかし、吸収性物品に要求される性能は、年々高まっており、従来の方法では、将来における要求に充分に応えられない恐れがある。
【０００３】
特許文献１には、ポリオレフィン不織布またはポリオレフィン開孔フィルムに、糖アルキルエーテルからなる界面活性剤を付着させた親水性材料が、親水性の耐久性に優れており、その親水性材料を吸収性物品に用いることが記載されている。しかし、特許文献１には、界面活性剤に使用量に関し、ポリオレフィン不織布またはポリオレフィン開孔フィルムに対する界面活性剤を０．０１〜０．５重量％付着させることが好ましいことが記載されており、更に０．５重量％より多くしても界面活性剤としての効果がほとんど変わらないことが記載されている。
【０００４】
尚、特許文献２には、水解性を有する基シートの少なくとも肌と接する面に、２点以上の融点ピーク温度を有する混合物質が塗られている水解性シートが記載されており、該混合物質に含まれる成分の一例としてショ糖エステルが記載されている。しかし、特許文献２に記載の発明においては、肌に接触したときのしっとり感を向上させるために、基シートに前記２点以上の融点ピークを有する混合物質を塗っており、引用文献２には、水解性シートを、吸収性物品における肌当接面以外の部位に用いることに関して何ら記載されていない。
【０００５】
【特許文献１】特開平５−１１１５０９号公報
【特許文献２】特開２００５−２９０６１８号公報
【発明の開示】
【発明が解決しようとする課題】
【０００６】
本発明の目的は、液の吸収速度が速く、スポット吸収性に優れ、液戻り量も少ない吸収性物品を提供することにある。
【課題を解決するための手段】
【０００７】
本発明は、合成繊維を５０重量％超含有し且つ糖アルキルエーテル及び糖脂肪酸エステルからなる群から選択される一又は二種以上の界面活性剤で処理した合成繊維を含有する繊維層を含み、該繊維層中の繊維１００重量部に対する前記界面活性剤の使用量が０．５重量部超１２重量部以下である吸収性物品を提供することにより前記目的を達成したものである。
【発明の効果】
【０００８】
本発明の吸収性物品は、液の吸収速度が速く、スポット吸収性に優れ、液戻り量も少ない。
【発明を実施するための最良の形態】
【０００９】
以下本発明を、その好ましい実施形態に基づき図面を参照しながら説明する。
本発明の一実施形態としての生理用ナプキン１（以下、ナプキン１ともいう）は、図１に示すように、肌当接面２０を形成する液透過性の表面シート２、液不透過性又は撥水性の防漏シート３、及びこれら両シート２，３間に位置する吸収体４を具備し、該表面シート２と吸収体４との間にセカンドシート（中間層）５を具備する。
吸収体４は、パルプ繊維からなる繊維集合体４２及び高吸水性ポリマー４３からなる吸収性コア４１と、吸収性コア４１の肌当接面側を被覆する被覆シート４４と、吸収性コア４１の非肌当接面側を被覆する被覆シート４５とからなる。被覆シート４４と被覆シート４５とは一枚の連続するシートであっても良いし、別体の２枚のシートであっても良い。
【００１０】
ナプキン１は、肌当接面２０以外の部位に、糖アルキルエーテル及び糖脂肪酸エステルからなる群から選択される一又は二種以上の界面活性剤を含有するセルロース系親水性繊維を含んでいる。
肌当接面２０とは、着用時に着用者の肌に当接される面であり、非肌当接面３０とは、着用時に着用者の肌とは反対側に向けられる面である。
【００１１】
肌当接面以外の部位とは、肌当接面２０を形成しているシート（本実施形態においては表面シート２）の該肌当接面２０側の表面を除く趣旨であり、表面シート２が多層構造からなる場合には、表面シート２を構成する層のうち、肌当接面２０を形成する最外層以外の層は、肌当接面以外の部位に含まれる。
なお、肌当接面２０が上記界面活性剤で処理されていると、排泄液が表面シート２の表面上を容易に流れ（横拡散し）、吸収体４の内部に排泄液が入りにくく、モレが発生しやすくなるため好ましくない。
【００１２】
本発明で用いる界面活性剤は、糖アルキルエーテル及び／又は糖脂肪酸エステルである。
糖アルキルエーテルは、糖残基及びアルキル基が酸素に単結合した構造を有するものであり、Ｇを糖残基、Ｒ1をアルキル基とすると、一般式Ｇ−Ｏ−Ｒ1で表すことができる。
糖アルキルエーテルとしては、単糖または単糖が２以上縮合した多糖のアルキルエーテルが挙げられる。スポット吸収性の点から、単糖または単糖が２〜３０縮合した多糖の炭素数１〜６０のアルキルエーテルが好ましく、糖成分が単糖であるアルキルグルコシドがより好ましい。
【００１３】
アルキルグルコシドとしては、アルキル基の炭素数が１〜２２のものがスポット吸収性および液吸収速度の点で好ましく、より好ましくはアルキル基の炭素数が４〜１８、更に好ましくは８〜１４のものである。なお、アルキル基は直鎖でも良いし分岐であっても良い。またアルキル鎖長に分布があっても良いが、上記範囲のアルキル鎖長のものが全アルキル基に対して６０ｗｔ％以上存在しているのが良い。
【００１４】
またアルキルグルコシドのエーテル化度は、グルコース１分子中に存在する５つの水酸基が全てアルキルエーテル化された場合をエーテル化度１００％とするならば、
エーテル化度が２〜６０％の範囲にある単一化合物又は混合物であることが好ましく、液の吸収速度、スポット吸収性の観点から、より好ましくは５〜４５％、更に好ましくは１５〜３５％である。
【００１５】
糖脂肪酸エステルとしては、糖と飽和脂肪酸又は不飽和脂肪酸とがエステル結合した非イオン系の界面活性剤であり、単糖または単糖が２以上縮合した多糖の脂肪酸エステルが挙げられる。スポット吸収性の観点から、単糖または単糖が２〜３０縮合した多糖の炭素数１〜６０の脂肪酸エステルが好ましく、２糖類であるショ糖の脂肪酸エステルがより好ましい。
【００１６】
ショ糖脂肪酸エステルの構成脂肪酸は、一般式ＲＣＯＯＨで表したときのＲが、炭素数が１〜３０の、アルキル基、アルケニル基、フェニル基又はフェニレン基を有するアルキル基又はアルケニル基であることが、スポット吸収性及び液の吸収速度の点から好ましく、より好ましくは炭素数が４〜２２のアルキル基、アルケニル基であり、更に好ましくは炭素数８〜１８のアルキル基、アルケニル基である。なおこれらの脂肪酸は直鎖でも分岐であっても良い。またアルキル鎖長とアルケニル鎖長には分布があっても良いが、上記範囲のアルキル鎖長、アルケニル鎖長のものが全アルキル基、アルケニル基に対して６０ｗｔ％以上存在しているのが良い。
ショ糖脂肪酸エステルのエステル化度（エステル置換度）は、ショ糖１分子中に存在する８個の水酸基が全てエステル化された場合をエステル化度１００％とするならば、エステル化度が２〜６０％の範囲にある単一化合物または混合物であることが好ましく、より好ましくは液の吸収速度、スポット吸収性の観点から５〜４５％、更に好ましくは１５〜３５％である。
【００１７】
界面活性剤として用いるアルキルグルコシド及びショ糖脂肪酸エステルは、ＨＬＢが４〜２０であることが好ましく、液の吸収速度、スポット吸収性を一層向上させる点から、より好ましくは９〜２０、更に好ましくは１２〜１８である。なお本発明で用いるＨＬＢはＷ．Ｃ．Ｇｒｉｆｆｉｎの式（Ｊ．ｓｏｃ．ｃｏｓｍ．ｃｈｅｍｉｓｔｓ  ５，Ｓ．２４９，１９５４）を用いて算出した値である。
【００１８】
界面活性剤で処理する合成繊維としては、例えばポリエチレンやポリプロピレン等のポリオレフィン系樹脂、ポリエチレンテレフタレート等のポリエステル系樹脂、ポリアクリル酸やポリメタクリル酸等のアクリル系樹脂、ポリ塩化ビニル等のビニル系樹脂、ナイロンなどのポリアミド系樹脂などを原料とする繊維等が挙げられる。これら各種原料のうち、２種の樹脂の組み合わせからなる複合繊維（芯鞘型複合繊維やサイド・バイ・サイド型複合繊維）を用いることもできる。これらの合成繊維は一種を単独で又は二種以上を組み合わせて用いることができる。
【００１９】
本実施形態のナプキン１は、セカンドシート（中間層）５に、上述した界面活性剤で処理した合成繊維を含んでいる。
具体的には、セカンドシート（中間層）５は、単層の不織布からなり、該不織布中に上述した界面活性剤で処理した合成繊維を含んでいる。
本実施形態のナプキン１における、セカンドシート５を構成する不織布のように、上述した界面活性剤で処理した合成繊維を含む繊維層は、合成繊維を主体とするものであり、具体的には合成繊維を５０重量％超含有するものである。ここでいう合成繊維の割合は、上述した界面活性剤で処理した合成繊維を含む繊維層中の全繊維に対する合成繊維の割合であり、該割合は６０〜１００重量％が好ましく、７０〜１００重量％がより好ましく、更には９０重量％以上としたり、１００重量％とすることもできる。
合成繊維以外に併存させる繊維としては、セルロース系親水性繊維が挙げられる。セルロース系親水性繊維としては、パルプ繊維、コットン、レーヨン、キュプラ、リオセル、麻等が挙げられる。これらのセルロース系親水性繊維も一種を単独で又は二種以上を組み合わせて用いることができる。
【００２０】
合成繊維を上述した界面活性剤で処理する方法は、特に制限されず、例えば、合成繊維に、当該界面活性剤を含む液（例えば、水希釈液）を噴霧又は塗工する方法、当該界面活性剤を含む液に合成繊維を浸漬させる方法等が挙げられる。このような界面活性剤の噴霧若しくは塗工又は浸漬は、不織布化していない繊維に対して行っても、不織布化したものに対して行っても良い。
また、界面活性剤で処理した合成繊維は、上述した界面活性剤が表面に付着しているものであっても、内部に上述した界面活性剤を含むものであっても良い。更に、上述した界面活性剤が表面に付着していると共に内部に界面活性剤を含んでいるものであっても良い。
【００２１】
本実施形態のナプキン１によれば、セカンドシート５（中間層）として、上述した界面活性剤で処理した繊維層を含むことにより、含まない場合に比べて、吸収速度が速くなり、スポット吸収性に優れ、液戻り量も少ない。このような効果が得られる理由はまだ完全には解明されていないが、表面シート２上に供給された血液が、セカンドシート５中の界面活性剤と接触して、該血液の粘度及び表面張力が低下することによって、より血液が吸収体４中に引き込まれやすくなり、さらに血液が高吸水性ポリマーに吸収されやすい性状に改変されたためと考えられる。
【００２２】
界面活性剤の使用量は、上述した界面活性剤で処理した合成繊維を含む繊維層中の繊維１００重量部に対して０．５重量部超１２重量部以下であり、好ましくは、該繊維層中の繊維１００重量部に対して、０．６〜１０重量部、更に好ましくは０．８〜２重量部である。
界面活性剤の使用量が０．５重量部以下であると、セカンドシート５中の界面活性剤と表面シート２上に供給された血液との接触が減り、上述のような血液の改変が起こりにくくなり、吸収速度が速くなり、スポット吸収性に優れ、液戻り量も少ないという効果を有効に発揮できない。
他方、界面活性剤の使用量が１２重量部より多いと、血液の粘度が大きく低下し、セカンドシート５や吸収体４の繊維間隙に血液が残りやすくなり、液戻り量が増加する。また、セカンドシート５中の界面活性剤が表面シート２に染み出しやすくなり、血液が表面シート２の表面上を容易に流れ（横拡散し）、吸収体４の内部に排泄液が入りにくく、モレが発生しやすくなるため好ましくない。
【００２３】
本実施形態のナプキン１の各部の形成材料について説明すると、表面シート２、防漏シート３としては、それぞれ、この種の物品に従来用いられているものを特に制限なく用いることができる。例えば、表面シートとしては、各種製法による不織布、樹脂フィルムに開孔を形成したもの、これらの積層体等を用いることができる。防漏シート３としては、透湿性を有するか又は有さない熱可塑性樹脂のフィルム、撥水性の不織布、又はこれらの積層体等を用いることができる。
繊維集合体４２及び被覆シート４４、４５としては、それぞれセルロース系繊維のみ、またはセルロース系繊維及び合成繊維を含む不織布や、不織布化されていないウエブ、不織布やウエブの積層体等を用いることができる。被覆シート４４は、液透過性であると共に、湿潤強度が高いことが好ましい。
【００２４】
高吸水性ポリマー４３としては、この種の物品に従来用いられているものを特に制限なく用いることができるが、自重の２０倍以上の液体を吸収でき且つゲル化し得るものが好ましく、例えば、デンプンや架橋カルボキシルメチル化セルロース、アクリル酸又はアクリル酸アルカリ金属塩とその他モノマーとの共重合体等、ポリアクリル酸及びそのアルカリ金属塩（部分又は完全中和物）並びにポリアクリル酸塩グラフト重合体を挙げることができる。特に好ましいのは、ポリアクリル酸アルカリ金属塩（部分又は完全中和物）である。これらの高吸水性ポリマーは、一種を単独で又は二種以上を組み合わせて用いることもできる。
【００２５】
セカンドシート５としては、上述した不織布の他、不織布化されていないウエブ、不織布やウエブの積層体等を用いることもできる。セカンドシート５を構成させる不織布としては、各種製法による不織布を用いることができるが、通液性や柔軟性等の観点から、エアスルー不織布やスパンレース不織布、スパンボンド不織布等が好ましい。
【００２６】
本発明の吸収性物品は、繊維層の平面方向に、前記界面活性剤が均一に分布しているものであっても良いし、繊維層の平面方向に、前記界面活性剤が塗布された領域と前記界面活性剤が塗布されていない領域とが混在するものであっても良い。繊維層の平面方向とは、繊維層の厚み方向に直交する方向である。
図２（ａ）及び図２（ｂ）に示す繊維層（不織布からなるセカンドシート等）５Ａ，５Ｂにおいては、各繊維層５Ａ，５Ｂの平面方向に、前記界面活性剤が塗布された領域５０と前記界面活性剤が塗布されていない領域５１とが所定のパターンで混在している。界面活性剤が塗布された領域５０と界面活性剤が塗布されていない帯状の領域５１との面積割合（領域５０：領域５１）は、例えば１０：９０〜８０：２０とすることができる。
また、繊維層の平面方向に、界面活性剤が塗布された領域５０と界面活性剤が塗布されていない領域５１とを混在させる場合、界面活性剤は、刷毛やスプレーノズル等により塗布できるが、特に塗布方法は制限しない。
【００２７】
図２（ａ）に示す繊維層５Ａにおいては、界面活性剤が塗布された領域５０がストライプ状に形成されている。具体的には、界面活性剤が塗布された帯状の領域５０が、繊維層５Ａの一方向に延びるように多数本形成されており、隣接する帯状の領域５０間に、界面活性剤が塗布されていない帯状の領域５１が介在している。
繊維層５Ａにおいて、帯状の領域５０の幅は、例えば２〜２０ｍｍとすることができ、帯状の領域５１の幅は、例えば１〜１０ｍｍとすることができる。
界面活性剤が塗布された領域５０と界面活性剤が塗布されていない領域５１とを混在させることにより、界面活性剤により血液を吸収体中に引き込まれやすい性状や、高吸水性ポリマーに吸収されやすい性状に改変することができると共に、界面活性剤が塗布されずに高い親水性を維持した領域５１が存在する。これによって、吸収速度及び液戻り量をバランス良く向上させることができる。
繊維層５Ａは、帯状の領域５０が延びる方向に液が流れ易く、帯状の領域５０が延びる方向に直交する方向に液が流れにくいため、該領域５０が延びる方向を、吸収性物品の長手方向（着用時における着用者の前後方向）に一致させて吸収性物品に組み込むことにより、吸収性物品の側方からの液漏れ防止性が向上する。
【００２８】
図２（ｂ）に示す繊維層５Ｂにおいては、前記界面活性剤が塗布された領域５０が、相互間に間隔を設けてドット状（散点状）に形成されている。個々の領域５０の平面視形状は円形であるが、円形に代えて、正方形、長方形、菱形、ハート形等、任意の形状とすることができる。個々の領域５０の面積は例えば、５〜１００ｍｍ2 とすることができ、隣接する領域５０の中心点同士間の距離は、３〜１０ｍｍとすることができる。
繊維層５Ｂにおいても、界面活性剤が塗布された領域５０と界面活性剤が塗布されていない領域５１とが混在することにより、吸収速度及び液戻り量をバランス良く向上させることができる。
【００２９】
以上、本発明の好ましい実施形態について説明したが、本発明の吸収性物品は、上記実施形態に限定されず適宜変更可能である。
例えば、上述したナプキン１においては、セカンドシート５を構成する不織布中に上述した界面活性剤で処理した合成繊維が含まれていたが、被覆シート４４を構成する繊維層（不織布等）や、表面シート２として２層構造あるいは３層構造の積層不織布を用いた場合の肌当接面を形成する最上層以外の層が、上述した界面活性剤で処理した合成繊維を含む繊維層であっても良い。
【００３０】
尚、上述した実施形態において、被覆シート４４、４５は必要に応じて用いればよく、必要が無ければ省いてもかまわない。
【００３１】
また、吸収性コア４１中の高吸水性ポリマー４３は、図１に示すように、繊維集合体４２中に略均一に分散保持されているのに代えて、繊維集合体４２の厚み方向における表面シート側、防漏シート側又は中央部付近等に偏倚して存在していても良い。  また、複数の層からなる繊維集合体の層間に高吸水性ポリマー４３がサンドイッチされた状態で保持されていても良い。
【００３２】
本発明における吸収性物品は、生理用ナプキンの他、パンティライナー（おりものシート）、失禁パッド、使い捨ておむつ等であっても良い。
【実施例】
【００３３】
〔実施例１〕
市販の生理用ナプキン（商品名「ロリエ  Ｓｕｐｅｒスリムガード  しっかり昼用」、花王（株）製）からセカンドシートを取り出した。
このセカンドシートは、ポリエチレンテレフタレートを芯成分、ポリエチレンを鞘成分とする芯鞘型複合繊維からなるエアスルー不織布製である。
このセカンドシートに、花王（株）製の界面活性剤（デシルグルコシド、商品名「マイドール１０」）の１％水希釈液を噴霧し、該セカンドシート１００重量部に対して、デシルグルコシドを０．６重量部付着させた。界面活性剤は、セカンドシートの平面方向（厚み方向と直交する方向）の全域に万遍なく均一に噴霧した。
その後、温度８０℃、相対湿度３％の送風定温乾燥機内に２時間放置して乾燥した。
乾燥後のセカンドシートと、上記市販の生理用ナプキンに使用している表面シート、防漏シート及び吸収体を用い、該市販の生理用ナプキンと同様の構成を有する生理用ナプキンを作成した。
【００３４】
〔実施例２〜１７〕
実施例１と同様の手法で、表１に示す種類の界面活性剤を表１に示す付着量となるように付着させた。それ以外は、実施例１と同様にして生理用ナプキンを作成した。
【００３５】
〔実施例１８〕
実施例１において、セカンドシートに、界面活性剤が塗布された帯状領域（幅３ｍｍ）と、界面活性剤が塗布されていない帯状領域（幅２ｍｍ）とが交互に形成されるように、前記市販の界面活性剤の２％水希釈液を刷毛で塗布した。図２（ａ）に示す繊維層５Ａと同様に、界面活性剤が塗布された帯状領域５０と界面活性剤が塗布されていない帯状領域５１とを、それぞれ、セカンドシートの一方向に延びるように形成した。また、界面活性剤が塗布された領域５０と界面活性剤が塗布されていない領域５１との面積割合（領域５０：領域５１）は３：２とした。
このように界面活性剤を塗布したセカンドシートを用いる以外は、実施例１と同様にして生理用ナプキンを作成した。尚、界面活性剤の塗布量は、セカンドシート１００重量部に対して、デシルグルコシド０．６重量部となるようにした。
【００３６】
〔実施例１９〕
実施例１において、セカンドシートに、界面活性剤が塗布された円形領域が分散した状態に形成されるように、前記市販の界面活性剤の２％水希釈液を刷毛で塗布した。図２（ｂ）に示す繊維層５Ｂと同様に、界面活性剤が塗布された円形領域は千鳥状に配した。また、個々の円形領域の面積は７８ｍｍ2 とし、隣接する円形領域５０の中心点同士間の距離は５ｍｍとした。また、界面活性剤が塗布された領域５０と界面活性剤が塗布されていない領域５１との面積割合（領域５０：領域５１）は７４：６６とした。
このように界面活性剤を塗布し得たセカンドシートを用いる以外は、実施例１と同様にして生理用ナプキンを作成した。尚、界面活性剤の塗布量は、セカンドシート１００重量部に対して、デシルグルコシド０．６重量部となるようにした。
【００３７】
〔比較例１〕
セカンドシートに界面活性剤を付着しない以外は、実施例１の生理用ナプキンと同一構成の生理用ナプキンを作成した。
【００３８】
〔比較例２，３〕
実施例１と同様の手法で、表１に示す種類の界面活性剤を表１に示す付着量となるように付着させた。それ以外は、実施例１と同様にして生理用ナプキンを作成した。
【００３９】
〔吸収速度、スポット吸収性、液戻り量の評価〕
実施例及び比較例の各生理用ナプキンについて、以下に示す方法により、吸収速度、スポット吸収性、及び液戻り量の評価を行った。評価は、吸収速度、液広がり面積及び液戻り量を測定し、各測定値を、後述する評価基準により幾つかの区分に分類して示した。評価結果を表１に示した。
生理用ナプキンを水平に置き、直径１ｃｍの注入口のついたアクリル板と重りを載せて、ナプキンに５．０ｇ／ｃｍ2（４９０Ｐａ）圧力がかかるようにした。次いで、注入口から脱繊維馬血（日本バイオテスト（株）製）６ｇを約１秒で注入し、脱繊維馬血が全て吸収される時間を測定し、吸収速度を求めた。注入後、３分間その状態を保持した。
次いで、アクリル板と重りを外し、液広がり面積を測定し、スポット吸収性を判断した。液広がり面積の測定は、後述する。
次いで、生理用ナプキンの肌当接面上に、７ｃｍ×１０ｃｍで坪量３０ｇ／ｍ2の吸収紙（市販のティッシュペーパー）を１０枚重ねたもの（２枚重ねのティッシュペーパー５組）を載せた。更にその上に圧力が６．６×１０3Ｐａになるように重りを載せて２分間加圧した。吸収紙を載せて加圧するのは、液注入後、４分以内に行うようにする。加圧後、吸収紙１０枚を取り出し、加圧前後の吸収紙の重さを測定して、吸収紙に吸収された血液量を求めた。この値を、生理用ナプキンから戻った血液の液戻り量とした。
【００４０】
〔液広がり面積の測定方法〕
光源〔サンライト  ＳＬ−２３０Ｋ２；ＬＰＬ（株）社製〕、スタンド〔コピースタンドＣＳ−５；ＬＰＬ（株）社製〕、レンズ〔２４ｍｍ／Ｆ２．８Ｄニッコールレンズ〕、ＣＣＤカメラ〔（ＨＶ−３７；日立電子（株）社製）Ｆマウントによるレンズとの接続〕及びビデオボード〔スペクトラ３２００；カノープス（株）社製〕を用いて計測する。計測にあたっては、キャリブレーション操作により表示される大きさと画素との相関を取り、面積を測定可能とする必要がある。
次いで、測定対象の吸収体コアの液広がりの画像を取り込む。取り込まれた画像をＮＥＸＵＳ社製の画像解析ソフトＮＥＷ  ＱＵＢＥ（ｖｅｒ．４．２１）によって液広がり部分を二値化処理する。二値化処理された画像から面積を求めこれを液広がり面積とする。
【００４１】
〔評価基準〕
１．吸収速度
◎：０．２ｇ／秒以上
○：０．１７ｇ／秒以上０．２ｇ／秒未満
○△：０．１４ｇ／秒以上０．１７ｇ／秒未満
△：０．１ｇ／秒以上０．１４ｇ／秒未満
×：０．１ｇ／秒未満
【００４２】
２．スポット吸収性
◎：液広がり面積が２７ｃｍ2 未満
○：液広がり面積が２７ｃｍ2 以上３０ｃｍ2 未満
○△：液広がり面積が３０ｃｍ2 以上３２ｃｍ2 未満
△：液広がり面積が３２ｃｍ2 以上３５ｃｍ2 未満
×：液広がり面積が３５ｃｍ2 以上
【００４３】
３．液戻り量
◎：０．９ｇ未満
○：０．９ｇ以上１．０ｇ未満
○△：１．０ｇ以上１．１ｇ未満
△：１．１ｇ以上１．２ｇ未満
×：１．２ｇ以上
【００４４】
【表１】
2008237569.tif 000003
【００４５】
表１から判るように、実施例の生理用ナプキンは、吸収速度、液戻り量及びスポット吸収性が何れも良好であり、特にスポット吸収性が比較例のナプキンに比べて大きく向上している。
【図面の簡単な説明】
【００４６】
【図１】図１は、本発明の一実施形態である生理用ナプキンの厚み方向の断面を模式的に示す断面図である。
【図２】図２（ａ）及び図２（ｂ）は、それぞれ、界面活性剤を部分的に塗布したセカンドシート（繊維層）の一例を示す平面図である。
【符号の説明】
【００４７】
１  生理用ナプキン（吸収性物品）
２  表面シート
３  防漏シート
４  吸収体
４１  吸収性コア
４２  繊維集合体
４３  高吸水性ポリマー
４４，４５  吸収紙（被覆シート）
５  セカンドシート（中間層）
２０  肌当接面
３０  非肌当接面
【図１】
2008237569.tif 000004
【図２】
2008237569.tif 000005